(57)【要約】【課題】粉末や顆粒状の内容物の漏れを防止すると共に、外環境の水蒸気や二酸化炭素、酸素などの透過を防止し、内容物の変化を抑制する紙カートンを提供する。【解決手段】筒状胴部の開口部に連接した隣り合う内外フラップにより、前記開口部を封緘するシールエンドタイプの紙カートンであって、表紙層、裏紙層、及び該表紙層と該裏紙層との間に設けられたプラスチックフィルム層とを有する積層材料を用いて構成され、隣り合う内フラップと外フラップの境界の根元部分において、前記プラスチックフィルム層は切り離されずに一体に連続した状態で形成されており、前記切り離されていないフィルム層がコーナー部を塞いでいる紙カートン。【選択図】図１
2007204140.tif 000002
【特許請求の範囲】
【請求項１】
筒状胴部の開口部に連接した隣り合う内外フラップにより、前記開口部を封緘するシールエンドタイプの紙カートンであって、表紙層、裏紙層、及び該表紙層と該裏紙層との間に設けられたプラスチックフィルム層とを有する積層材料を用いて構成され、隣り合う内フラップと外フラップの境界の根元部分において、前記プラスチックフィルム層は切り離されずに一体に連続した状態で形成されており、前記切り離されていないフィルム層がコーナー部を塞いでいる紙カートン。
【請求項２】
プラスチックフィルム層が、引っ張り強度（ＪＩＳ  Ｋ−７１２７、引っ張り速度５．０ｍｍ／ｍｉｎ、試験片幅１５ｍｍ）が２０ＭＰａ以上のプラスチックフィルムを含んで構成される請求項１記載の紙カートン。
【請求項３】
プラスチックフィルム層が、ＪＩＳ  Ｚ−０２０８で測定される透湿度が７０ｇ／ｍ2・ｄａｙ以下のプラスチックフィルムを含んで構成される請求項１又は２記載の紙カートン。
【請求項４】
プラスチックフィルム層が、ＪＩＳ  Ｋ−７１２６で測定される炭酸ガス透過度が７００００ｍＬ／ｍ2・２４ｈｒ・ａｔｍ以下のプラスチックフィルムを含んで構成される請求項１〜３の何れか１項記載の紙カートン。
【請求項５】
プラスチックフィルム層が、ポリエチレン、ポリプロピレン、ポリエチレンテレフタレート、塩化ビニル、ポリアクリルアミドから選ばれるプラスチックを含有する請求項１〜４の何れか１項記載の紙カートン。
【請求項６】
プラスチックフィルム層の厚さが５〜５０μｍである請求項１〜５の何れか１項記載の紙カートン。
【請求項７】
コーナー部の隙間が、加熱及び冷却を経て収縮した前記プラスチックフィルム層により塞がれている請求項１〜６の何れか１項記載の紙カートン。
【請求項８】
筒状胴部の開口部に連接した隣り合う内外フラップにより、前記開口部を封緘するシールエンドタイプの紙カートンのためのカートンブランクであって、表紙層、裏紙層、及び該表紙層と該裏紙層との間に設けられたプラスチックフィルム層とを有する積層材料を用いて構成され、上下に上面用の内フラップ及び外フラップと下面用の内フラップ及び外フラップを夫々具備して連接する４つの側面用パネルと、接合面とを有し、隣り合う内フラップと外フラップの境界の根元部分において、前記プラスチックフィルム層は切り離されずに一体に連続した状態で形成されており、製函時には前記切り離されていないフィルム層がコーナー部の隙間を塞ぐ、紙カートンブランク。
【発明の詳細な説明】
【技術分野】
【０００１】
本発明は、主として水蒸気や炭酸ガスなどの外的環境により好ましくない変化を起こす粉末状、または顆粒状製品を収納するのに適した紙カートンに関する。
【背景技術】
【０００２】
従来、粉末や顆粒状の内容物を充填した製品は、壁面となる板紙（一般的には４側面）を連接し、更に該壁面となる板紙を管状にするための側壁フラップを連接した板紙に、底部、及び／または蓋部をシールする内外フラップを上下に連接した板紙を側壁フラップおよび内外フラップを接着することにより、矩形に製函する紙カートンを広く用いている。このような、紙カートンにおいて、内容物のもれを防止する為には接着時のフラップを正確に接着することが必要であるが、万が一微妙なずれを生じた場合には、内容物の漏れ出しや、外環境の水蒸気や二酸化炭素、酸素などの透過により、内容物の好ましくない変化が起こり得る可能性があった。
【０００３】
このような課題に対し、特許文献１には、隣り合う内フラップと外フラップの境界の根元部分は切り離さずに薄い裏層部分で一体に連続した状態として形成し、かつ外フラップの裏層を剥離して、前記内フラップの根元部から前記外フラップ側に突出するようにカートンの角部を含んだ広い面域をカバーできる水掻き状のコーナーフィンを内フラップと一体に形成して外フラップの折り曲げ時に、前記コーナーフィンを打ちフラップの上に折り重ねて製函する技術が開示されている。
【特許文献１】特開２００４−１２３１８６号公報
【発明の開示】
【発明が解決しようとする課題】
【０００４】
しかしながら、特許文献１の技術は、内容物のもれを防止する為には有効であるが、コーナー部の隙間を封止しているのは紙層であるために、外環境の水蒸気や二酸化炭素、酸素などの透過を防止し、内容物の変化を抑制するという課題の解決に対しては、未だ満足のいくものではなかった。
【０００５】
本発明の課題は、粉末や顆粒状の内容物の漏れを防止すると共に、外環境の水蒸気や二酸化炭素、酸素などの透過を防止し、内容物の変化を抑制する紙カートンを提供することにある。
【課題を解決するための手段】
【０００６】
かかる課題を解決する為に本発明の紙カートンは次のような構造を持つものとした。
【０００７】
本発明は、筒状胴部の開口部に連接した隣り合う内外フラップにより、前記開口部を封緘するシールエンドタイプの紙カートンであって、表紙層、裏紙層、及び該表紙層と該裏紙層との間に設けられたプラスチックフィルム層とを有する積層材料を用いて構成され、隣り合う内フラップと外フラップの境界の根元部分において、前記プラスチックフィルム層は切り離されずに一体に連続した状態で形成されており、前記切り離されていないフィルム層がコーナー部を塞いでいる紙カートンに関する。
【０００８】
また、本発明は、筒状胴部の開口部に連接した隣り合う内外フラップにより、前記開口部を封緘するシールエンドタイプの紙カートンのためのカートンブランクであって、表紙層、裏紙層、及び該表紙層と該裏紙層との間に設けられたプラスチックフィルム層とを有する積層材料を用いて構成され、上下に上面用の内フラップ及び外フラップと下面用の内フラップ及び外フラップを夫々具備して連接する４つの側面用パネルと、接合面とを有し、隣り合う内フラップと外フラップの境界の根元部分において、前記プラスチックフィルム層は切り離されずに一体に連続した状態で形成されており、製函時には前記切り離されていないフィルム層がコーナー部の隙間を塞ぐ、紙カートンブランクに関する。
【０００９】
本発明は、紙カートンのコーナー部にプラスチックフィルムからなるコーナーフィンを形成するようなカートンブランクを提供することによって、組み立て後にこのプラスチックフィルムがコーナーの微細な隙間を塞いで内容物の漏れを防止すると共に、外環境の水蒸気や二酸化炭素等のガス成分の透過を抑制し、内容物の好ましくない変化を抑制するものである。
【発明の効果】
【００１０】
本発明の紙カートンは、粉末や顆粒状のコーナー部からの漏れを防止すると共に、紙カートンのコーナー部からの水蒸気や二酸化炭素等のガス成分の進入を抑制し、内容物の溶解性劣化や粉末物性の劣化、ケーキングを抑制する。
【発明を実施するための最良の形態】
【００１１】
本発明の実施の形態を図面にて説明する。図１は、本発明のカートンブランクの１例を示すものである。
【００１２】
本発明は、図１に示すように、カートンの対向する各側面のうち、長手面（Ａ１、Ａ２）と幅面（Ｂ１、Ｂ２）となる側面板を折り目線（ａ、ｂ、ｃ）を介して交互に連設し、さらに糊代片（Ｃ）を折り目線（ｄ）を介して連設する為に幅面（Ｂ１）と糊代片（Ｃ）を接着して筒状にした後に、４枚の側面板（Ａ１、Ａ２、Ｂ１、Ｂ２）の下端辺に、底面外フラップ（Ｃ１、Ｃ２）と底面内フラップ（Ｃ３、Ｃ４）を折り目線（ｆ、ｈ）と（ｅ、ｇ）を介してそれぞれ連設したカートンブランクを、底面内フラップＣ３、Ｃ４を折り目線（ｅ、ｇ）に添って折り曲げ、その後、底面外フラップＣ２を折り目線（ｈ）に添って折り曲げ、底面外フラップ（Ｃ２）が底面内フラップＣ３、Ｃ４に対してカートンの外側方向に位置するように接着し、更に、底面外フラップ（Ｃ１）を折り目線（ｆ）に添って折り曲げ、底面外フラップ（Ｃ２）及び底面内フラップ（Ｃ３、Ｃ４）に接着するシールエンドタイプの直方体状の紙カートンに於いて、カートンブランクが図２に示すように、表紙層、裏紙層、及び該表紙層と該裏紙層との間に設けられたプラスチックフィルム層とを有する積層材料を用いて構成され、図３に拡大図として示されるように、隣り合う内フラップと外フラップの境界の根元部分（Ｉ、II、III）において、表紙層と裏紙層は切り離されていて、前記プラスチックフィルム層は切り離されずに一体に連続した状態で形成されており、製函後に前記切り離されていないフィルム層がコーナー部を塞ぐことにより、紙カートンのコーナー部からの水蒸気や二酸化炭素等のガス成分の進入を抑制し、内容物の溶解性劣化や粉末物性の劣化、ケーキング抑制を提供するものである。
【００１３】
隣り合う内フラップと外フラップの境界の根元部分における、プラスチックフィルム層の切り離されていない部分の長さ（図３中のＬ）は、好ましくは１ｍｍ以上、より好ましくは２ｍｍ以上であり、好ましくは５ｍｍ以下、より好ましくは３ｍｍ以下である。プラスチックフィルム層の切り離されていない部分の長さを１ｍｍ以上とすることで、、本発明の効果に充分な、コーナー部分のプラスチックフィルムによる閉塞性を得ることができる。また、５ｍｍ以下とすることで、製函時のカートンの歪みを防止でき、コーナー部以外からの水蒸気や炭酸ガス等のガス成分の透過を抑制することができる。また、プラスチックフィルム層の切り離されていない部分は、通常、１つのカートンブランクにつき複数生じるが、それらの長さは同一でも異なっていてもよく、同一の方が製造上は簡易である。
【００１４】
用いる表紙層の素材としては、特に限定はしないが、コートボール、Ａ白ボール、高級白板紙、特殊白板紙、一般マニラボール等を挙げることができる。特に外観の美しさや印刷適性、経済性の点からコートボール紙が好ましい。
【００１５】
用いる裏紙層の素材についても特に限定はしないが、内面に用いることもあり、外観上の適性よりも、強度の点から、繊維長の長いものを用いることが好ましい。具体例としては、ＫライナーやＣライナー（ジュートライナー）などが好ましく、経済性の点からジュートライナーが好ましい。
【００１６】
表紙層と裏紙層の間に配置されるプラスチックフィルム層は、ＪＩＳ  Ｋ−７１２７で、引っ張り速度５．０ｍｍ／ｍｉｎ、試験片幅１５ｍｍの条件により測定される引っ張り強度が２０ＭＰａ以上、好ましくは３０ＭＰａ以上、更に好ましくは３５ＭＰａ以上であって、好ましくは３００ＭＰａ以下、より好ましくは２８０ＭＰａ以下、更に好ましくは２６０ＭＰａ以下のプラスチックフィルムを含んで構成されることが好ましい。引っ張り強度を２０ＭＰａ以上とすることで、製函時のプラスチックフィルム層の歪みによる破断が起こりにくくなる。
【００１７】
また、プラスチックフィルム層は、ＪＩＳ  Ｚ−０２０８で測定される透湿度が７０ｇ／ｍ2・ｄａｙ以下、好ましくは６０ｇ／ｍ2・ｄａｙ以下、より好ましくは５０ｇ／ｍ2・ｄａｙ以下であって、０．５ｇ／ｍ2・ｄａｙ以上、より好ましくは１．０ｇ／ｍ2・ｄａｙ以上のプラスチックフィルムを含んで構成されることが好ましい。プラスチックフィルムの透湿度は７０ｇ／ｍ2・ｄａｙ以下とすることで、本効果のコーナー部からの水蒸気の透過を抑制できると共に、側面板または底面フラップからの透過を抑制でき、実質上問題のないカートンの透湿度を得ることができる。
【００１８】
また、プラスチックフィルム層は、ＪＩＳ  Ｋ−７１２６で測定される炭酸ガス透過度が７００００ｍＬ／ｍ2・２４ｈｒ・ａｔｍ以下、好ましくは６５０００ｍＬ／ｍ2・２４ｈｒ・ａｔｍ以下、より好ましくは６００００ｍＬ／ｍ2・２４ｈｒ・ａｔｍであって、１ｍＬ／ｍ2・２４ｈｒ・ａｔｍ以上、より好ましくは５ｍＬ／ｍ2・２４ｈｒ・ａｔｍ以上のプラスチックフィルムを含んで構成されることが好ましい。プラスチックフィルムの炭酸ガス透過度は７００００ｍＬ／ｍ2・２４ｈｒ・ａｔｍ以下とすることで、本効果のコーナー部からのガス成分の透過を抑制できると共に、側面板または底面フラップからの透過を抑制でき、実質上問題のないガスバリア性を得ることができる。
【００１９】
また、本発明のカートンにおいて、製箱後にコーナー部を、プラスチックフィルムの軟化点以上に加熱してプラスチックフィルムを溶融させ、冷却することで、プラスチックフィルム層が加熱及び冷却を経て収縮するため、コーナー部の閉塞性が高まり、その効果は更に高まる。
【００２０】
本発明のカートンの形態は、筒状胴部の開口部に連接した隣り合う内外フラップにより、前記開口部を封緘するシールエンドタイプの紙カートンであれば特に限定されるものではない。上面を底面と同様に加工し、蓋をすることも可能であるし、上面をフィルム積層紙からなる封緘紙を接着することにより蓋をしても良い。また、底面外フラップの片側をもう片側よりも短くするハーフフラップタイプのものでも良い。また、図４に示すように、底面板（Ｃ５）から立ち上げた、側面フラップ（Ｄ５、Ｄ６）を内側面板（Ｂ３、Ｂ４）および外側面板（Ｂ１、Ｂ２）で挟みこむように接着することにより製函されえる紙カートンにおいても適用できる。
【実施例】
【００２１】
坪量３１０ｇ／ｍ2のコートボール紙（井手製紙製）と、坪量３００ｇ／ｍ2のジュートライナー（日本板紙製）で、厚さ２５μｍ、引っ張り強度が３７ＭＰａ、透湿度２８ｇ／ｍ2・ｄａｙ、炭酸ガス透過度が４２０００ｍＬ／ｍ2・２４ｈｒ・ａｔｍの低密度ポリエチレンフィルムを挟んだ積層板紙を用い、図１に示すカートンブランク（本発明品）及び、隣り合う底面フラップの根元部分のプラスチックフィルム層を完全に切断したカートンブランク（比較品）を作製し、本文記載の方法で紙カートンを製函した。接着剤には、酢酸ビニルエマルジョン系の接着剤を使用した。本発明品では、隣り合う内フラップと外フラップの境界の根元部分における、プラスチックフィルム層の切り離されていない部分の長さは３ｍｍであった。
【００２２】
紙カートン内に特許第３４４４８１７号公報の実施例１に記載の洗剤粒子を充填し、坪量２６ｇ／ｍ2のグラシン紙に２０μｍのポリプロピレンフィルムをラミネートした封緘紙を酢酸ビニルエマルジョン系の接着剤により接着することにより蓋をした。
【００２３】
洗剤を充填した紙カートンを、温度３０℃、相対湿度７０％ＲＨの環境下に３ヶ月保存し、内容物の固化性を評価したところ、隣り合う底面フラップの根元部分のプラスチックフィルム層を切断しない本発明品のカートンは、比較品に対して、有意に固化性が改善されていた。
【図面の簡単な説明】
【００２４】
【図１】本発明のカートンブランクの一例を示す平面概略図
【図２】本発明のカートンブランクを構成する積層材料の一例を示す概略図
【図３】本発明のカートンブランクにおけるプラスチックフィルム層残存部の一例を拡大して示す概略図
【図４】本発明のカートンブランクの他の例を示す平面概略図
【符号の説明】
【００２５】
Ａ１、Ａ２：長手面
Ｂ１、Ｂ３：幅面（外側面板）
Ｂ２、Ｂ４：幅面（内側面板）
Ｃ：糊代片
Ｃ１、Ｃ２：底面外フラップ
Ｃ３、Ｃ４：底面内フラップ
Ｃ５：底面板
Ｄ１、Ｄ２、Ｄ３、Ｄ４：上部補強フラップ
Ｄ５、Ｄ６：側面フラップ
Ｅ１、Ｅ２：上部補強フラップ
ａ、ｂ、ｃ、ｄ：側面折り目線
ｅ、ｆ、ｇ、ｈ：底面フラップ折り目線
ｉ、ｊ、ｋ、ｌ：上部補強フラップ折り目線
ｅ’、ｆ’：底面折り目線
ｇ’、ｈ’：幅面挟み込みフラップ折り目線
Ｉ、II、III、IV：プラスチックフィルム層残存部
【図１】
2007204140.tif 000003
【図２】
2007204140.tif 000004
【図３】
2007204140.tif 000005
【図４】
2007204140.tif 000006